(57)【要約】      （修正有）【課題】後染めにより、杢調の布地を簡易迅速に低コストで製造可能にする。特に衣服の生地に合わせた杢調のテープ類に採用される杢調の織テープを迅速に製造可能にする。【解決手段】後染め、すなわち製織ないし製編した後の常圧下での一回の染色により得られる杢調の布地及び杢調の細幅織物を提供する。編織糸として、６６ナイロンの単糸１と６ナイロンの単糸２との撚り糸３を用いる。一般の用途では、６６ナイロンの単糸と６ナイロンの単糸とは、フィラメント数及び太さの同じものを用いる。細い糸を用いれば模様は細かくなり、太い糸を用いれば模様は粗くなる。またこの考案の織テープは、上記編織糸を基本とし、伸縮性を付与するための伸縮糸として、スパンデックスの芯糸に６ナイロンの単糸と６６ナイロンの単糸を揃えて巻付けたものを用いる。【選択図】図１
0003104643.tif 000002
【実用新案登録請求の範囲】
【請求項１】
６６ナイロンと６ナイロンとの撚り糸を用いた編織物を染色してなる杢調の布地。
【請求項２】
６６ナイロンの単糸と６ナイロンの単糸との撚り糸を用いた編織物を常圧下で染色してなる杢調の布地。
【請求項３】
６ナイロンの単糸と６６ナイロンの単糸との撚り糸及びスパンデックスに６ナイロンと６６ナイロンとを巻回した伸縮糸を用いた細幅織物を常圧下で染色してなる杢調の織テープ。
【考案の詳細な説明】
【技術分野】
【０００１】
この考案は、ナイロンを用いた布地及びナイロンとスパンデックスを用いた織テープに関するもので、製編ないし製織後の染色により杢調の模様を表した編織物に関するものである。
【背景技術】
【０００２】
杢とは、通常の板目・柾目とは異なる細かな点状の模様が材面に現れた木目のことで、うずら杢などとも言われ、珍重されている。一方、同じ太さの２本の異なった色の単糸を撚り合せた糸を杢糸と言っており、糸の表面に異なる色が交互に表れることから、これを用いた編織物の表面には細かな点状の模様が表れる。このような布地を杢調と称しており、婦人用下着を始めとする各種の衣服の生地として用いられている。杢調の布地の多くは、同色の濃淡の模様を表したものである。
【考案の開示】
【考案が解決しようとする課題】
【０００３】
杢調の布地は、杢糸を用いることによって得られるが、糸の製造に手間がかかり、特に小ロットの編織物ではコスト高になる。特に衣服の縁などに縫合されるテープ類は使用する布地の量が少なく、需要の多様化により多くの色数を必要とし、また流行による需要の変化も速いので、従来の製法では納期とコストに対応することができない。
【０００４】
そこでこの考案は、杢調の布地を簡易迅速に低コストで製造できるようにすることを課題としており、特に衣服の生地に合わせた杢調のテープ類に採用される杢調の織テープを迅速に製造可能にすることを課題としている。
【課題を解決するための手段】
【０００５】
この考案の布地及び織テープは、後染め、すなわち製織ないし製編した後の常圧下での一回の染色により得られる杢調の布地及び杢調の細幅織物である。
【０００６】
この考案の布地は、編織糸として、６６ナイロンの単糸を芯糸としてこれに６ナイロン（ブライトナイロン）の単糸を巻付けるか、６ナイロンの単糸を芯糸としてこれに６６ナイロンの単糸を巻付けるか、又は６６ナイロンの単糸と６ナイロンの単糸を相互に巻付けた糸を用いる。この明細書では、これらの糸の総てを包含する用語として、撚り糸という語を用いている。一般の用途では、６６ナイロンの単糸と６ナイロンの単糸とは、フィラメント数及び太さの同じものを用いる。細い糸を用いれば模様は細かくなり、太い糸を用いれば模様は粗くなる。またこの考案の織テープは、上記編織糸を基本とし、伸縮性を付与するための伸縮糸として、スパンデックスの芯糸に６ナイロンの単糸と６６ナイロンの単糸を揃えて巻付けたものを用いる。
【０００７】
この考案の布地は、６６ナイロンと６ナイロンとの撚り糸を用いた編織物を染色してなる杢調の布地を包含するが、好ましい布地は、６６ナイロンの単糸と６ナイロンの単糸との撚り糸を用いた編織物を常圧下で染色してなる杢調の布地である。この考案の更に好ましい布地は、６６ナイロンの単糸を芯糸としてこれに同じ太さの６ナイロンの単糸を巻付けてなる撚り糸を用いた編織物を常圧下で染色してなる杢調の布地である。酸性染料や分散染料を用いた常圧下の一回の染色で杢調の布地を得ることができる。
【０００８】
この考案の織テープは、６６ナイロンと６ナイロンとの撚り糸を基本とし、更に経糸にスパンデックスを加えた細幅織物を染色してなる杢調の織テープを包含するが、好ましい織テープは、６６ナイロンの単糸と６ナイロンの単糸との撚り糸及びスパンデックスを用いた細幅織物を常圧下で染色してなる杢調の織テープである。この考案の更に好ましい織テープは、６６ナイロンの単糸を芯糸としてこれに同じ太さの６ナイロンの単糸を巻付けてなる撚り糸を基本とし、更に経糸にスパンデックスの芯糸に６６ナイロンの単糸と６ナイロンの単糸とを並べて巻付けてなる伸縮糸を付加した細幅織物を常圧下で染色してなる杢調の織テープである。この考案の布地と同様に、酸性染料や分散染料を用いた常圧下の一回の染色で杢調の織テープを得ることができる。
【考案の効果】
【０００９】
この考案の杢調の布地及び織テープは、編成ないし織成後の常圧下における一回の染色で製造できる。得られる杢調は、同色の濃淡の細かな点状の模様である。これは、６６ナイロンと６ナイロンとの常圧下における染色のし易さにより得られるもので、常圧下の染色では６６ナイロンは６ナイロンの半分程度の濃度に染まり、これにより布地ないし織テープの表面に濃淡の杢調が表れる。
【００１０】
従ってこの考案の杢調の布地及び織テープは、白生地として製編ないし製織し、後染めで所望の色に染色するという方法で製造できるので、各種の色に対する先染めの杢糸を準備する必要がなく、短期間で所望の色の杢調の布地及び織テープを製造できる。特に織テープは、衣服などの生地の色が決った後に製織されることがほとんどであるので、短期間で製造することが要求されることから、この考案の杢調の織テープが特に有用である。
【考案を実施するための最良の形態】
【００１１】
以下、図面を参照してこの考案の実施形態を説明する。
【実施例１】
【００１２】
芯糸として２４フィラメントをＺ撚りしてなる７８デシテックスの６６ナイロン単糸１を用い、この芯糸に２４フィラメントをＳ撚りしてなる７８デシテックスの６ナイロン単糸２をＳ方向に４５０回／ｍで巻回して撚り糸３を製造し、これを経糸及び緯糸として生地４を製織した（図１）。この生地を常圧下で摂氏９０度に加熱した分散染料溶液に浸積して染色することにより、使用した染料の色で濃淡の杢調が表現された織布が得られた。織布の表面を拡大鏡で観察すると、６ナイロンの巻糸は使用した染料の色に染色され、６６ナイロンの芯糸は巻糸より薄い色に染色されており、これによって杢調が表現されていることが確認できた。
【実施例２】
【００１３】
１７フィラメントをＳ撚りしてなる５６デシテックスの６６ナイロン単糸５と、１７フィラメントをＺ撚りしてなる５６デシテックスの６ナイロン単糸６とを、Ｚ方向に４７５回／ｍで相互に巻回して撚り糸７を製造し、これを経糸及び緯糸として白生地８を製織した（図２）。この白生地を常圧下で摂氏９０度に加熱した酸性染料溶液に浸積して染色することにより、使用した染料の色で濃淡の杢調が表現された織布が得られた。織布の表面を拡大鏡で観察すると、６ナイロンの巻糸は使用した染料の色に染色され、６６ナイロンの芯糸は巻糸より薄い色に染色されており、実施例１より細かい杢調が表現された織布が得られた。
【実施例３】
【００１４】
４０デニールのスパンデックス９を芯糸としてこれに３０デニールの６６ナイロン単糸１０と６ナイロン単糸１１とを引き揃えて並べて巻回した伸縮糸１２を経糸とし、実施例２で製造した６６ナイロン単糸と６ナイロン単糸との撚り糸７を緯糸として、白地の細幅織物１３を製織した（図３）。得られた細幅織物を常圧下で摂氏９０度に加熱した酸性染料溶液に浸積して染色することにより、使用した染料の色で濃淡の杢調が表現された織テープが得られた。織テープの表面を拡大鏡で観察すると、緯糸の６ナイロンの巻糸は使用した染料の色に染色され、６６ナイロンの芯糸は巻糸より薄い色に染色されており、経糸は巻回した６ナイロンが使用した染料の色に染色され、これと並べて巻回した６６ナイロンは６ナイロンより薄い色に染色されており、これによって杢調が表現されていることが確認できた。
【図面の簡単な説明】
【００１５】
【図１】第１実施例の撚り糸（ａ）と生地（ｂ）とを模式的に示した図
【図２】第２実施例の撚り糸（ａ）と生地（ｂ）とを模式的に示した図
【図３】第３実施例の伸縮糸（ａ）と細幅織物（ｂ）とを模式的に示した図
【符号の説明】
【００１６】
3,7  撚り糸
4,8  布地
12  伸縮糸
13  織テープ
【図１】
0003104643.tif 000003
【図２】
0003104643.tif 000004
【図３】
0003104643.tif 000005